FR 2893949 A1 20070601 FR 0606125 A 20060705 Fluides de transfert de chaleur avec nanocapsules de carbone Arrière-plan de l'invention Domaine de l'invention L'invention concerne des fluides de transfert de chaleur, et notamment des fluides de transfert de chaleur avec des nanocapsules de carbone. Description de la technique apparentée La consommation électrique résulte en la génération de chaleur lors du fonctionnement de dispositifs tels que des ordinateurs, équipements électroniques, ou appareils de communication. Dans la mesure où la durée de vie du dispositif est réduite avec des températures de fonctionnement élevées, la température de fonctionnement doit être maintenue dans une plage spécifique. L'efficacité et le côté pratique sont importants dans les produits électroniques caractérisés de préférence par un profil abaissé, des fonctions multiples et un fonctionnement très efficace. En ce qui concerne le secteur des semi-conducteurs et la conception des circuits intégrés (CI), bien qu'on ait atteint avec succès des améliorations considérables telles que la miniaturisation du profil, une intégration élevée et des fonctions multiples pour des éléments électroniques, un problème de fiabilité se pose cependant du fait de la production de chaleur lors du fonctionnement des éléments électroniques. Un dispositif de refroidissement classique ayant un dissipateur thermique et un petit ventilateur montés en association avec le dispositif électronique ne peut cependant pas répondre à l'exigence de dissipation efficace de la chaleur à l'extérieur du dispositif électrique. En @2 outre, un bruit est généré lors du fonctionnement du ventilateur. Récemment, grâce au développement et à l'application à grande échelle des produits électroniques, tels que les téléphones mobiles, PDA, et ordinateurs bloc-notes, on a assisté à une demande accrue de dispositifs électriques ayant un temps de marche plus long et occupant moins de place. Par conséquent, l'excédent de chaleur est accumulé et concentré, ce qui représente un défi pour la technologie de dissipation thermique. Une efficacité supérieure peut être obtenue grâce au refroidissement par fluide. Dans un système de refroidissement par fluide classique pour un ordinateur bloc-notes, l'eau douce sert de fluide de transfert thermique. Cependant, pour de nombreuses applications, la conductivité thermique de l'eau douce est trop faible, la vitesse de la transmission thermique étant donc lente, ce qui rend insatisfaisante l'efficacité de fonctionnement du caloduc. Par conséquent, il est avantageux de mettre au point un fluide de transfert thermique ayant une conductivité thermique élevée et une mobilité appropriée pour un dispositif électrique tel qu'un ordinateur bloc-notes. Bref résumé de l'invention L'invention fournit un fluide de transfert thermique ayant des nanocapsules de carbone servant de liquide de refroidissement pour un système de dissipation thermique tel qu'un échangeur thermique microfluidique. Le fluide de transfert thermique comprend un fluide et une pluralité de nanocapsules de carbone, dispersées uniformément dans le fluide, en une quantité de 0,05 à 10 parties en poids, davantage de préférence de 0,1 à 4 parties en poids, sur la base de 100 parties en poids du fluide de transfert thermique. Dans la mesure où les nanocapsules de carbone se dispersent dans le fluide et permettent d'obtenir une conductivité thermique supérieure, la conduction thermique du fluide est améliorée. En particulier, les nanocapsules de carbone sont modifiées pour se lier à au moins un type de groupe fonctionnel, ce qui améliore la dispersibilité dans le fluide. Une description détaillée est donnée dans les modes de réalisation suivants en faisant référence aux dessins joints. Brève description des dessins L'invention sera mieux comprise en lisant la description détaillée suivante et les exemples suivants qui font référence aux dessins joints, dans lesquels : la figure 1 est une photographie TEM (microscopie électronique par transmission) à haute résolution de nanocapsules de carbone creuses d'un mode de réalisation de l'invention ; la figure 2 est une photographie TEM (microscopie électronique par transmission) à haute résolution de nanocapsules de carbone remplies de terbium d'un mode de réalisation de la présente invention ; la figure 3 est une photographie du fluide de transfert thermique d'un mode de réalisation de l'invention ; la figure 4 est une photographie illustrant les nanocapsules de carbone avec des groupes fonctionnels sur une autre bouteille par capillarité ; et la figure 5 est une photographie SEM (microscopie à balayage électronique) de nanocapsules de carbone avec des groupes fonctionnels dans un mode de réalisation de l'invention. Description détaillée de l'invention La description détaillée repose sur le mode de réalisation préféré de l'invention. Cette description sert à illustrer les principes généraux de l'invention et ne doit pas être considérée comme restrictive. La portée de l'invention est mieux déterminée en faisant référence aux revendications jointes. Le fluide de transfert thermique comprend un fluide et une pluralité de nanocapsules de carbone dispersées uniformément dans le fluide. Le fluide peut être de l'eau ou un solvant organique (tel que de l'alcool ou une huile pour moteur). Dans les modes de réalisation de l'invention, le fluide est de l'eau, du méthanol, de l'éthanol, du n-propanol, de l'iso-propanol, du n-butanol, de l'iso-butanol, du tbutanol, du t-pentanol, de l'éthylène glycol, un éther monométhylique d'éthylène glycol, un éther monoéthylique d'éthylène glycol, un éther monoéthylique de propylène glycol, du styrène, de l'acétate d'éthyle, du toluène, du xylène, de la méthyléthylcétone , de l'acétone, de l'huile pour moteur, ou une combinaison de ceux-ci. Dans l'invention, les nanocapsules de carbone sont des amas de carbone polyèdres avec des couches de graphite polyèdres terminées et fermées. La morphologie polyèdre des nanocapsules de carbone présente des couches de graphite plates excepté au niveau des coins où se situent les pentagones, avec l'ensemble des atomes sur l'orbitale hybride sp2 de la nanocapsule. De préférence, la nanocapsule est un polyèdre constituant plusieurs couches graphitiques ayant une structure de bille à l'intérieur d'une bille. La nanocapsule de carbone a une structure graphitique bien développée, avec une conductance thermique et électrique, une résistance mécanique élevée, une stabilité chimique, une teneur superficielle importante, une structure ferme et une protection contre les interférences électromagnétiques. Les couches graphitiques de nanocapsules comprennent des atomes de carbone. En outre, les couches graphitiques de nanocapsules peuvent être dopées aux hétéroatomes, ce qui augmente la dispersibilité dans le solvant, la capacité de liaison, et la conductibilité de celles-ci. De préférence, des couches graphitiques de la nanocapsule de carbone sont dopées aux atomes d'azote, de bore, de phosphore ou de soufre. La nanocapsule de carbone peut être creuse et comprendre une couche graphitique. En outre, la nanocapsule de carbone peut comprendre deux couches graphitiques et être remplie avec 0,1 à -80 % en poids de charges, telles que le métal, l'oxyde métallique, les carbures métalliques, le sulfure métallique, le nitrure métallique, le borate métallique, des alliages, en fonction du poids de la nanocapsule. Les métaux ou métallines appropriés peuvent comprendre, sans s'y limiter, le Sc, V, Cr, Fe, Co, Ni, Cu, Y, Zr, Mo, Ru, Rh, Pd, La, Ce, Pr, Nd, Gd, Tb, Dy, Ho, Er, Tm, Lu, Ta, Os, Ir, Pt, Au, Th, U, ou des combinaisons de ceux-ci. Le fluide de transfert thermique avec la nanocapsule de carbone remplie de filtres magnétiques présente une activité magnétique et peut être utilisé dans un caloduc avec un champ électrique ou magnétique appliqué. La figure 1 montre une photographie TEM (microscopie électronique par transmission) à haute résolution de nanocapsules de carbone creuses. La figure 2 montre une photographie TEM (microscopie électronique par transmission) à haute résolution de nanocapsules de carbone remplies de terbium. Dans la mesure où les nanocapsules de carbone ont une conductivité thermique supérieure (plus de 1 600 W/mK), une grande surface, et des caractéristiques de poids léger, le fluide de transfert thermique est plus efficace. En outre, dans la mesure où les nanocapsules de carbone ont des diamètres inférieurs à 100 nm et une stabilité thermique supérieure, le fluide de transfert thermique est approprié pour des systèmes de dissipation thermique employant un échangeur thermique microfluidique ayant un diamètre inférieur à 10 pm. Afin d'améliorer la dispersibilité des nanocapsules de carbone dans le fluide, les nanocapsules de carbone sont modifiées pour se lier avec au moins un type du groupe fonctionnel. Le groupe fonctionnel peut être le groupe hydroxyle, le groupe carbonyle, le groupe amino, le groupe carboxyle, le groupe sulfhydryle, le groupe nitro, le groupe alkyloxy, ou le groupe radical de ceux-ci, et réagit avec la double liaison insaturée des nanocapsules de carbone. Ainsi, les nanocapsules de carbone peuvent se disperser uniformément dans le fluide sans addition de tensioactif. Par exemple, le groupe fonctionnel lié sur les nanocapsules de carbone peut être Y1,Y2-amino, (Y1,Y2-alkyl)amino, Yl,Y2- ethylènediamino, (dihydroxyméthyl)alkylamino, (X1,X3- aryl)amino, ou Xl,X3-aryloxy ; chaque E2, indépendamment, est Y1,Y2-alcoxy, (Y1,Y2-amino)alcoxy, (Y1,Y2,Y3-aryl)oxy, (dihydroxyalkyl)aryloxy, (Y1,Y2,Y3-alkyl)amino, (Yl,Y2,Y3- aryl)amino, ou dihydroxyalkylamino ; chaque E3, indépendamment, est Y1,Y2,Y3-alcoxy, (trihydroxyalkyl)alcoxy, (trihydroxyalkyl)alkylamino, (dicarboxyalkyl)amino, (Y1,Y2,Y3- alkyl)thio, (Xl,X2-aryl)thio, (Y1,Y2-alkyl)thio, (dihydroxyalkyl)thio, Yl,Y2-dioxoalkyle ; chaque E4, indépendamment, est ((glycosidyl)oxohétéroaryl)amino, ((glycosidyl)oxoaryl)amino, (Xl,X2,X3-hétéroaryl)amino, (Xl- diarylcétone)amino, (X,Xl-oxoaryl)amino, (X,Xl-dioxoaryl) amino, (Y1-alkyl-, Y2-alkyldioxohétéroaryl)amino, (Yl-alkyl-, Y2-alkyldioxoaryl)amino, (di(Y1,Y2-méthyl)dioxohétéroaryl) amino, (di(Y1,Y2-méthyl)dioxoaryl)amino, ((glycosidyl) hétéroaryl)amino, ((glycosidyl)aryl)amino, ((carboxy- lacétylalkyl)oxohétéroaryl)amino, ((carboxylacétylalkyl) oxoaryl)amino, ((isopropylaminohydroxyalcoxy)aryl)amino, ou (X1,X2,X3-alkylaryl)amino ; chaque E5, indépendamment, est (X1,X2,X3-hétéroaryl)oxy, (isopropylaminohydroxyalkyl)aryloxy, (Xl,X2,X3-oxohétéroaryl)oxy, (X1,X2,X3-oxoaryl)oxy, (X1,Y1- oxohétéroaryl)oxy, (Xl-diarylcétone)oxy, (X,X1-oxoaryl)oxy, (X1,X2-dioxoaryl)oxy, (Y1,Y2,diaminodihydroxy)alkyle, (X1-X2- hétéroaryl)thio, ((tricarboxylalkyl)éthylènediamino)alcoxy, (X1,X2-oxoaryl)thio, (X1,X2-dioxoaryl)thio, (glycosidyl- hétéroaryl)thio, (glycosidylaryl)thio, Y1-alkyl(thiocarbonyl) thio, Y1,Y2-alkyl(thiocarbonyl)thio, Y1,Y2,Y3-alkyl (thiocarbonyl)thio, (Yl,Y2-aminothiocarbonyl)thio, (pyranosyl)thio, cystéinyle, tyrosinyle, (phénylalainyl)amino, (dicarboxyalkyl)thio, (aminoaryl)1-20 amino, ou (pyranosyl)amino ; chaque X, indépendamment, est un halogénure ; chacun de Xl et X2, indépendamment, est --H, --Y1, --O-Y1, --S--Yl, --NH- - Y1, --CO--O--Yl, --O--CO--Yl, --CO--NH--Y1, --CO--NY1Y2, --NH--CO--Yl, --SO2--Y1, --CHYlY2, ou --NY1Y2 ; chaque X3, indépendamment, est --Y1, --O--Y1, --S--Yl, --NH--Yl, --CO-- 0--Y1, --O--CO--Yl, --CO-NH--Y1, --CO--NY1Y2, --NH--CO--Yl, - -SO2--Y1, --CHY1Y2 ou --NY1Y2 ; chacun de Y1, Y2 et Y3, indépendamment, est --B--Z ; chaque B, indépendamment, est --Ra--O--[Si(CH3)2--O--]1-100, Cl-2000 alkyle, C6-40 aryle, C7-60 alkylaryle, C7-60 arylalkyle, (C1-30 alkyléther)1-100, (C6-40 aryléther)l-100, (C7-60 alkylaryl éther)1-100, (C7-60 arylalkyl éther)1-100, (C1-30 alkyl thioéther)1-100(C6-40 aryl thioéther)1-100, (C7-60 alkylaryl thioéther)l-100, (C7-60 arylalkyl thioéther)1-100, (C250 alkylester)1-100, (C7-60 arylester)1-100, (C8-70 alkylaryl ester)1-100, (C8-70 arylalkyl ester)1-100, --R--CO--O--(C1-30 alkyl éther)1-100, --R--CO--O--(C6-40 aryl éther)1-100, --R--0O--O--(07-60 alkylaryl éther)1-100, --R--CO--O--(C7-60 arylalkyl éther)1-100, (C4-50 alkyluréthane)1-100, (C14-60 aryluréthane)1-100, (C10-80 alkylaryl uréthane)1-100, (C10-80 arylalkyl uréthane)1-100, (C5-50 alkylurée)1-100, (C14-60 arylurée)1- 100(010-80 alkylaryl urée)1-100, (010-80 arylalkyl urée)1-100, (C2-50 alkylamide)1-100, (C7-60 arylamide)1-100, (C8-70 alkylaryl amide)1-100, (C8-70 arylalkyl amide)1-100, (03-30 alkyl anhydride)1-100, (C8-50 aryl anhydride)1-100, (C9-60 alkylaryl anhydride)1-100, (C9-60 arylalkyl anhydride)1-100, (C2-30 alkylcarbonate)1-100, (C7-50 arylcarbonate)1-100, (C8-60 alkylaryl carbonate)1-100, (C8-60 arylalkyl carbonate)1-100, --R1--O--CO--NH--(R2 ou Ar--R2--Ar)--NH--CO--0--(C1-30 alkyléther, C6-40 aryléther, C7-60 alkylaryl éther, ou C7-60 arylalkyl éther)1-100, --R1--O--CO--NH--(R2 ou Ar--R2--Ar)--NH--CO--O(C2-50 alkylester, C7-60 arylester, C8-70 alkylaryl ester, ou C8-70 arylalkyl ester)1-100, --R1- -C--CO--NH--(R2 ou Ar--R2--Ar)--NH--CO--0--(Cl-30 alkyléther, C6-40 aryléther, C7-60 alkylaryl éther, ou C7-60 arylalkyl éther)1-100, --CO--NH--(R2 ou Ar--R2--Ar)--NH--CO- -0--, --Rl--0--CO--NH--(R2 ou Ar--R2--Ar)--NH--CO--O--(C2-50 alkylester, C7-60 arylester, C8-70 alkylaryl ester, ou C8-70 arylalkyl ester)1-100, --R3--0--CO--NH--(R2 ou Ar--R2--Ar)--NH--CO--0--, --R1--NH--CO--NH--(R2 ou Ar--R2--Ar)--NH--CO--0--(C1-30 alkyl éther, C6-40 aryl éther, C7-60 alkylaryl éther, ou C7-60 arylalkyl éther)1-100, --R1--NH--CO--NH--(R2 ou Ar--R2--Ar)--NH--CO--0--(02-50 alkylester, (C7-60 arylester, C8-70 alkylaryl ester, ou C8-70 arylalkyl ester)1-100, --R1--NH--CO--NH--(R2 ou Ar--R2--Ar)--NH--CO--O--(C1-30 alkyl éther, C6-40 aryl éther, C7-60 alkylaryl éther, ou C7-60 arylalkyl éther)1-100, --CO--NH--(R2 ou Ar--R2--Ar)--NH--CO--O--, --R1--NH--CO--N--H--(R2 ou Ar--R2--Ar)--NH--CO--O--(C2-50 alkylester, C7-60 arylester, C8-70 alkylaryl ester, ou C8-70 arylalkyl ester)1-100, --R3--O-- CO--NH--(R2 ou Ar--R2--Ar)--NH--CO--O--, --R1--0--CO--NH--(R2 ou Ar--R2--Ar)--NH--CO--NH--(C2-50 alkylamide, C7-60 arylamide, C8-70 alkylaryl amide, ou C8-70 arylalkyl amide)1-100, ou --R1--NH--CO--NH--(R2 ou Ar--R2--Ar)NH--CO--NH--(C2-50 alkylamide, C7-60 arylamide, C8-70 alkylaryl amide, ou C8-70 arylalkyl amide)l-100 ; chaque Z indépendamment, est --C--D--, dans lequel chaque C, indépendamment, est --R--, --R--Ar--, --Ar--R--, ou --Ar-- ; et chaque D, indépendamment, est --OH, --SH, --NH2, --NHOH, --S03H, --OSO3H, --COOH, --CONH2, --CO--NH--NH2, --CH(NH2)-- COOH, --P(OH)3, --PO(OH)2, --O--PO(OH)2, --O--PO(OH)-O--PO(OH)2, --O--PO(0-)--O--CH2CH2NH3+, -glycoside, --OCH3, --O--CH2-(CHOH)4--CH24--CH, --O--CH2--(CHOH)2--CHOH, --C6 H3(OH)2, --NH3+, --N+HRbRc, ou N+HRbRcRd ; dans lequel chacun de R, R1, R2, R3, Ra, Rb, Rc, et Rd indépendamment est C1-30 alkyle, chaque Ar, indépendamment est l'aryle. Préparation de nanocapsules de carbone solubles dans l'eau On a chargé un flacon réactionnel avec des nanocapsules de carbone creuses (2, 0 g) dissoutes dans de l'acide sulfurique/acide nitrique (rapport pondéral = 1 : 1). On a agité le mélange grâce à un nettoyeur à ultrasons pendant 10 minutes, puis on l'a chauffé à environ 1400C et on l'a laissé refroidir pendant 3 heures. Par la suite, on l'a centrifugé pour séparer les nanocapsules de carbone de l'acide fort, en rinçant les nanocapsules de carbone minutieusement, puis en les soumettant à plusieurs opérations de centrifugation, jusqu'à ce que la valeur du pH des nanocapsules de carbone se rapproche de 7. Les nanocapsules de carbone obtenues étaient noires avec des groupes -OOOH liés sur celles-ci. Préparation du fluide de transfert thermique avec nanocapsules de carbone solubles dans l'eau On a ajouté respectivement 0,5 g et 2 g de nanocapsules de carbone avec des groupes -COOH liés sur celles-ci dans 100 g d'eau douce, et on a obtenu 0,5 % en poids et 2 % en poids de fluides de transfert de la chaleur comme le montre la figure 3. Propriétés du fluide de transfert thermique avec nanocapsules de carbone solubles dans l'eau En faisant référence à la figure 4, le fluide de transfert thermique ayant des nanocapsules de carbone avec des groupes -COOH liés sur celles-ci se déplaçait vers une autre bouteille par capillarité, du fait de la solubilité supérieure des nanocapsules de carbone solubles dans l'eau. En outre, on a revêtu et séché sur un substrat 0,1 ml de fluide de transfert thermique, puis on l'a observé au microscope à balayage électronique. En faisant référence à la figure 5, on a réparti uniformément sur le substrat les nanocapsules de carbone. Les résultats mesurés des propriétés pour les 0,5 % en poids et 2 % en poids de fluides de transfert de la chaleur susmentionnés apparaissent dans le tableau 1. Tableau 1 Eau 0,5 % en poids de 2 % en poids de douce fluide de transfert fluide de transfert thermique thermique Conductivité 2,1 76,4 270,5 électrique (en mV) Conductivité 0,64 2,92 8,12 thermique (en W/mk) ,11 Comme le décrit le tableau 1, dans la mesure où la conductivité thermique du fluide de transfert thermique est 4,5 à -12 fois celle de l'eau douce, l'addition de nanocapsules de carbone améliore la capacité de dissipation de la chaleur de l'eau. De façon classique, des nanotubes de carbone sont ajoutés dans un fluide de transfert thermique. Etant donné la longueur des nanotubes de carbone, le fluide de transfert thermique a une mobilité inférieure et peut bloquer le caloduc. Selon l'invention, dans la mesure où le diamètre des nanocapsules de carbone est compris entre 1 et 100 nm et le plus souvent entre 30 et 40 nm, le fluide de transfert thermique a une mobilité supérieure quand il est utilisé dans le caloduc. En outre, les composés métalliques, tels que l'oxyde de cuivre, l'or ou des particules d'argent, sont ajoutés dans le fluide de transfert thermique pour le système de dissipation classique. Afin d'améliorer la stabilité entre le composé métallique et le fluide, il est nécessaire d'ajouter un tensioactif dans le fluide de transfert thermique. Les résultats de la comparaison des fluides de transfert thermique entre l'invention et le procédé classique sont montrés dans le tableau 2. 30 35 Tableau 2 Conductivité Référence thermique relative (basée sur l'eau) 0,5 % en poids 478 % Mode de réalisation de des nanocapsules l'invention de carbone avec groupe -COOH (dans l'eau) 1 % vol d'Al203 102 % Lee S et al. (Lee S, Choi SUS, (dans l'eau) Li S, Eastman JA. 1999. Measuring thermal conductivity of fluids containing oxide nanoparticles. J. Heat Trans. (121 : 280) 0,4 % vol de CuO 155 % Eastman JA et al. (Eastman JA, (dans de Choi SUS, Li S, Yu W, Thompson l'éthylène glycol) U. 2001. Anomalously increased effective thermal conductivities of ethylene glycol-based nanofluids containing copper nanoparticles. Appl. Phys. Lett. 78 : 178-20) 0,011 % en poids 121 % Patel et al. (Patel HE, Das SK, de Au et de Ag Sundararajan T, Nair AS, George (dans du toluène) B, Pradeep T. 2003. Thermal conductivities of naked and monolayer protected metal nanoparticle based nanofluids : manifestation of anomalous enhancement and chemical effects. Appl. Phys. Lett. 83 : 2931-33) 0,16 % vol de 150 % Choi SUS et al. (Choi SUS, nanotube de Zhang ZG, Yu W, Lockwood FE, carbone (dans Grulke EA. 2001. Anomalous l'huile) thermal conductivity enhancement in nano-tube suspensions. Appl. Phys. Lett. 79 : 2252-54) Tandis que l'invention est décrite à titre d'exemple et en termes de mode de réalisation préféré, il faut comprendre qu'elle ne se limite pas à ceux-ci. Au contraire, elle vise à couvrir plusieurs modifications et agencements similaires (comme ceux qui apparaîtront évidents aux spécialistes de l'art). Par conséquent, la portée des revendications jointes doit être interprétée dans son sens le plus large de manière à englober toutes ces modifications et agencements similaires. REVENDICATIONS 1. Fluide de transfert thermique avec nanocapsules de carbone, comprenant : un fluide ; et une pluralité de nanocapsules de carbone dispersées uniformément dans le fluide, dans lequel les nanocapsules de carbone sont modifiées pour se lier avec au moins un type de groupe fonctionnel, ce qui améliore la dispersibilité dans le fluide. 2. Fluide de transfert thermique selon la revendication 1, dans lequel les nanocapsules de carbone sont présentes en une quantité de 0,05 à 10 parties en poids, sur la base de 100 parties en poids du fluide de transfert thermique. 3. Fluide de transfert thermique selon la revendication 1, dans lequel la nanocapsule de carbone est un amas de carbone polyèdre constituant plusieurs couches graphitiques ayant une structure de bille à l'intérieur d'une bille. 4. Fluide de transfert thermique selon la revendication 3, dans lequel des couches graphitiques de la nanocapsule de carbone sont dopées aux atomes d'azote, de bore, de phosphore ou de soufre. 5. Fluide de transfert thermique selon la revendication 1, dans lequel la nanocapsule de carbone est creuse. 6. Fluide de transfert thermique selon la revendication 1, dans lequel la nanocapsule de carbone est une nanocapsule de carbone remplie de métaux, d'oxydes métalliques, de carbures métalliques, de sulfure métallique, de nitrure métallique, de borate métallique ou alliages.. 7. Fluide de transfert thermique selon la revendication 1, dans lequel le diamètre de la nanocapsule de carbone est de 1 à 100 nm. 8. Fluide de transfert thermique selon la revendication 1, dans lequel le groupe fonctionnel est le groupe hydroxyle, le groupe carbonyle, le groupe amino, le groupe carboxyle, le groupe sulfhydryle, le groupe nitro, le groupe alkyloxy, ou le groupe radical de ceux-ci. 9. Fluide de transfert thermique selon la revendication 1, dans lequel le fluide est de l'eau, un solvant organique ou une combinaison de ceux-ci. 10. Fluide de transfert thermique selon la revendication 1, dans lequel le fluide est de l'alcool. 11. Fluide de transfert thermique selon la revendication 1, dans lequel le fluide est l'eau, le méthanol, l'éthanol, le n-propanol, l'iso-propanol, le n-butanol, l'iso-butanol, le t-butanol, le t-pentanol, l'éthylène glycol, l'éther monométhylique d'éthylène glycol, l'éther monoéthylique d'éthylène glycol, l'éther monoéthylique de propylène glycol, le styrène, l'acétate d'éthyle, le toluène, le xylène, la méthyléthylcétone, l'acétone, l'huile pour moteur, ou des combinaisons de ceux-ci.